(57)【要約】      （修正有）【課題】樹脂フィルムのひび又は割れの発生を防ぐことができるロール包装体を提供することである。【解決手段】本発明に係るロール包装体は、巻き芯３と、樹脂フィルム２と、包装用フィルム４とを備え、前記巻き芯３の軸方向寸法は、前記樹脂フィルム２の幅方向寸法よりも大きく、前記巻き芯３の端部の外周面上を除く領域にて、前記巻き芯の外周面上に、前記樹脂フィルム２がロール状に巻かれており、前記樹脂フィルム２のロール体の外周面上に、前記包装用フィルム４が巻かれており、前記包装用フィルム４は、前記樹脂フィルム２のロール体の側面上に至っており、前記樹脂フィルム２が、無機充填材を３０重量％以上で含む。【選択図】図１
2019085131.tif 000002
【特許請求の範囲】
【請求項１】
巻き芯と、樹脂フィルムと、包装用フィルムとを備え、
前記巻き芯の軸方向寸法は、前記樹脂フィルムの幅方向寸法よりも大きく、
前記巻き芯の端部の外周面上を除く領域にて、前記巻き芯の外周面上に、前記樹脂フィルムがロール状に巻かれており、
前記樹脂フィルムのロール体の外周面上に、前記包装用フィルムが巻かれており、
前記包装用フィルムは、前記樹脂フィルムのロール体の側面上に至っており、
前記樹脂フィルムが、無機充填材を３０重量％以上で含む、ロール包装体。
【請求項２】
前記巻き芯の端部の外周面上に、緩衝材が配置されている、請求項１に記載のロール包装体。
【請求項３】
前記巻き芯が、軸方向両側の側部に開口を有し、
前記巻き芯の前記開口内に、前記包装用フィルムが折り込まれている、請求項１又は２に記載のロール包装体。
【請求項４】
前記巻き芯の端部の外周面上に、前記包装用フィルムを介して緩衝材が配置されている、請求項３に記載のロール包装体。
【請求項５】
前記巻き芯と前記樹脂フィルムと前記包装用フィルムとを宙吊り状に保持するための保持部材を備え、
前記巻き芯の軸方向両側に、前記保持部材が取り付けられている、請求項１〜４のいずれか１項に記載のロール包装体。
【請求項６】
前記巻き芯が、軸方向両側の側部に開口を有し、
前記保持部材が、保持部材本体と、挿入部とを有し、
前記保持部材の前記挿入部が、前記巻き芯の前記開口内に挿入されている、請求項５に記載のロール包装体。
【請求項７】
前記巻き芯の軸方向において、前記巻き芯の前記開口内に挿入されている前記保持部材の前記挿入部の先端が、前記樹脂フィルムの端部よりも内側に位置する、請求項６に記載のロール包装体。
【請求項８】
前記樹脂フィルムのロール体と、前記包装用フィルムとの間に、緩衝フィルムが配置されている、請求項１〜７のいずれか１項に記載のロール包装体。
【請求項９】
前記樹脂フィルムが、前記無機充填材を６０重量％以上で含む、請求項１〜８のいずれか１項に記載のロール包装体。
【請求項１０】
前記樹脂フィルムが、熱硬化性化合物と硬化剤とを含む、請求項１〜９のいずれか１項に記載のロール包装体。
【請求項１１】
前記熱硬化性化合物が、エポキシ樹脂である、請求項１０に記載のロール包装体。
【請求項１２】
前記樹脂フィルムが、Ｂステージフィルムである、請求項１〜１１のいずれか１項に記載のロール包装体。
【発明の詳細な説明】
【技術分野】
【０００１】
本発明は、巻き芯の外周面上に樹脂フィルムが巻かれているロール包装体に関する。
【背景技術】
【０００２】
従来、半導体装置、積層板及びプリント配線板等の電子部品を得るために、様々な樹脂フィルムが用いられている。例えば、フレキシブルプリント配線板、及び多層プリント配線板では、内部の層間を絶縁するための絶縁層を形成したり、表層部分に位置する絶縁層を形成したりするために、樹脂フィルムが用いられている。
【０００３】
フレキシブルプリント配線板等では、柔軟性を有する絶縁層を形成するために、ポリイミドフィルムが用いられることが多い。また、フレキシブルプリント配線板等の製造前に、樹脂フィルムの原反フィルムが、ロール状に巻かれることがある。また、ロール状に巻かれた原反フィルムが保管されたり、輸送されたりすることがある。この保管及び輸送時には、ロール状に巻かれた原反フィルムが様々な環境下に晒されたり、ロール状に巻かれた原反フィルムに衝撃が加わったりする。
【０００４】
下記の特許文献１には、厚みが１μｍ以上、３０μｍ以下のポリイミドフィルムがロール状に巻かれており、該ポリイミドフィルムのロール体が包装用シート材により包装されているポリイミドフィルムロールが開示されている。上記包装用シート材は、金属材料により形成されている。
【０００５】
一方、多層プリント配線板では、誘電正接が低い絶縁層を形成するために、無機充填材を含む樹脂フィルムが用いられている。
【先行技術文献】
【特許文献】
【０００６】
【特許文献１】特開２００２−３７０７８８号公報
【発明の概要】
【発明が解決しようとする課題】
【０００７】
無機充填材を含む樹脂フィルムでは、樹脂フィルムが曲げられたり、樹脂フィルムに衝撃が加わったりした際に、ひび又は割れが生じやすい。無機充填材の含有量が少ない場合には、ひび又は割れの発生を防ぐことができたとしても、樹脂フィルム中の無機充填材の含有量が多い場合には、樹脂フィルムが曲げられたり、樹脂フィルムに衝撃が加わったりした際に、ひび又は割れが生じやすい。
【０００８】
さらに、無機充填材を含む樹脂フィルムがロール状に巻かれ、ロール体とされた場合には、ひび又は割れが顕著に生じやすい。
【０００９】
ひび又は割れが生じた樹脂フィルムでは、基板への積層時にボイド等が生じやすい。また、ひび又は割れが生じた樹脂フィルムを用いると、絶縁層における絶縁信頼性が大きく低下する。
【００１０】
本発明の目的は、樹脂フィルムのひび又は割れの発生を防ぐことができるロール包装体を提供することである。
【課題を解決するための手段】
【００１１】
本発明の広い局面によれば、巻き芯と、樹脂フィルムと、包装用フィルムとを備え、前記巻き芯の軸方向寸法は、前記樹脂フィルムの幅方向寸法よりも大きく、前記巻き芯の端部の外周面上を除く領域にて、前記巻き芯の外周面上に、前記樹脂フィルムがロール状に巻かれており、前記樹脂フィルムのロール体の外周面上に、前記包装用フィルムが巻かれており、前記包装用フィルムは、前記樹脂フィルムのロール体の側面上に至っており、前記樹脂フィルムが、無機充填材を３０重量％以上で含む、ロール包装体が提供される。
【００１２】
本発明に係るロール包装体のある特定の局面では、前記巻き芯の端部の外周面上に、緩衝材が配置されている。
【００１３】
本発明に係るロール包装体のある特定の局面では、前記巻き芯が、軸方向両側の側部に開口を有し、前記巻き芯の前記開口内に、前記包装用フィルムが折り込まれている。
【００１４】
本発明に係るロール包装体のある特定の局面では、前記巻き芯の端部の外周面上に、前記包装用フィルムを介して緩衝材が配置されている。
【００１５】
本発明に係るロール包装体のある特定の局面では、前記ロール包装体は、前記巻き芯と前記樹脂フィルムと前記包装用フィルムとを宙吊り状に保持するための保持部材を備え、前記巻き芯の軸方向両側に、前記保持部材が取り付けられている。
【００１６】
本発明に係るロール包装体のある特定の局面では、前記巻き芯が、軸方向両側の側部に開口を有し、前記保持部材が、保持部材本体と、挿入部とを有し、前記保持部材の前記挿入部が、前記巻き芯の前記開口内に挿入されている。
【００１７】
本発明に係るロール包装体のある特定の局面では、前記巻き芯の軸方向において、前記巻き芯の前記開口内に挿入されている前記保持部材の前記挿入部の先端が、前記樹脂フィルムの端部よりも内側に位置する。
【００１８】
本発明に係るロール包装体のある特定の局面では、前記樹脂フィルムのロール体と、前記包装用フィルムとの間に、緩衝フィルムが配置されている。
【００１９】
本発明に係るロール包装体のある特定の局面では、前記樹脂フィルムが、前記無機充填材を６０重量％以上で含む。
【００２０】
本発明に係るロール包装体のある特定の局面では、前記樹脂フィルムが、熱硬化性化合物と硬化剤とを含む。
【００２１】
本発明に係るロール包装体のある特定の局面では、前記熱硬化性化合物が、エポキシ樹脂である。
【００２２】
本発明に係るロール包装体のある特定の局面では、前記樹脂フィルムが、Ｂステージフィルムである。
【発明の効果】
【００２３】
本発明に係るロール包装体は、巻き芯と、樹脂フィルムと、包装用フィルムとを備える。本発明に係るロール包装体では、上記巻き芯の軸方向寸法は、上記樹脂フィルムの幅方向寸法よりも大きい。本発明に係るロール包装体では、上記巻き芯の端部の外周面上を除く領域にて、上記巻き芯の外周面上に、上記樹脂フィルムがロール状に巻かれており、上記樹脂フィルムのロール体の外周面上に、上記包装用フィルムが巻かれており、上記包装用フィルムは、上記樹脂フィルムのロール体の側面上に至っている。本発明に係るロール包装体では、上記樹脂フィルムが、無機充填材を３０重量％以上で含む。本発明に係るロール包装体では、上記の構成が備えられているので、樹脂フィルムのひび又は割れの発生を防ぐことができる。
【図面の簡単な説明】
【００２４】
【図１】図１は、本発明の第１の実施形態に係るロール包装体を模式的に示す断面図である。
【図２】図２は、本発明の第２の実施形態に係るロール包装体を模式的に示す斜視図である。
【図３】図３は、本発明の第３の実施形態に係るロール包装体を模式的に示す斜視図である。
【図４】図４は、緩衝材を模式的に示す斜視図である。
【図５】図５は、保持部材を模式的に示す斜視図である。
【発明を実施するための形態】
【００２５】
以下、本発明を詳細に説明する。
【００２６】
本発明に係るロール包装体は、巻き芯と、樹脂フィルムと、包装用フィルムとを備える。本発明に係るロール包装体では、上記巻き芯の軸方向寸法は、上記樹脂フィルムの幅方向寸法よりも大きい。本発明に係るロール包装体では、上記巻き芯の端部の外周面上を除く領域にて、上記巻き芯の外周面上に、上記樹脂フィルムがロール状に巻かれており、上記樹脂フィルムのロール体の外周面上に、上記包装用フィルムが巻かれており、上記包装用フィルムは、上記樹脂フィルムのロール体の側面上に至っている。本発明に係るロール包装体では、上記樹脂フィルムが、無機充填材を３０重量％以上で含む。本発明に係るロール包装体では、上記の構成が備えられているので、樹脂フィルムのひび又は割れの発生を防ぐことができる。
【００２７】
一般的に、無機充填材を含む樹脂フィルムでは、樹脂フィルムが曲げられたり、樹脂フィルムに衝撃が加わったりした際に、ひび又は割れが生じやすいため、良好なロール包装体を得ることが困難である。
【００２８】
本発明に係るロール包装体では、無機充填材を比較的多く含む樹脂フィルムをロール状に巻いているにも関わらず、樹脂フィルムのひび又は割れの発生を防ぐことができる。
【００２９】
また、本発明に係るロール包装体では、樹脂フィルムのひび又は割れの発生を防ぐことができるので、樹脂フィルムを基板上にラミネートしても、ボイドが発生しにくい。さらに、樹脂フィルムにより絶縁層を形成したときに、絶縁信頼性を高めることができる。
【００３０】
また、本発明に係るロール包装体では、樹脂フィルムの巻きずれの発生も抑えることができる。
【００３１】
上記樹脂フィルムは、プリント配線板において、絶縁層を形成するために用いられる樹脂フィルムであることが好ましい。
【００３２】
以下、図面を参照しつつ、本発明の具体的な実施形態を説明する。
【００３３】
図１は、本発明の第１の実施形態に係るロール包装体を模式的に示す断面図である。なお、図１及び後述する図において、異なる箇所は互いに置き換え可能である。
【００３４】
ロール包装体１は、巻き芯３と、樹脂フィルム２と、包装用フィルム４と、緩衝材５と、保持部材６と、緩衝フィルム７とを備える。
【００３５】
巻き芯３は、軸方向両側の側部に開口３ａを有する。巻き芯３の内部は、空洞となっている。巻き芯３は円筒形である。
【００３６】
巻き芯３の軸方向寸法は、樹脂フィルム２の幅方向寸法よりも大きい。
【００３７】
巻き芯３の端部の外周面上を除く領域にて、巻き芯３の外周面上に、樹脂フィルム２がロール状に巻かれている。巻き芯３の端部の外周面上に、樹脂フィルム２は巻かれていない。巻き芯３と樹脂フィルム２とは、巻き芯３の外周面上にて接している。巻き芯と樹脂フィルムとの間に、他のフィルムが配置されてもよい。樹脂フィルム２は、長さ方向の一端から他端にかけてロール状に巻かれている。樹脂フィルム２の幅方向は、巻き芯３の軸方向に対応している。
【００３８】
樹脂フィルム２はロール状に巻かれているため、樹脂フィルム２は、巻き芯３の外周面上に、１周以上巻かれている。樹脂フィルム２は、ロール体である。巻き芯の外周面上において、樹脂フィルムは、２周以上巻かれていることが好ましく、内周の樹脂フィルムと外周の樹脂フィルムとが積層された状態であることが好ましい。
【００３９】
樹脂フィルム２のロール体と、包装用フィルム４との間に、緩衝フィルム７が配置されている。樹脂フィルム２と緩衝フィルム７とは、樹脂フィルム２の外周面上にて接している。緩衝フィルム７によって樹脂フィルム２の外周面が保護されている。緩衝フィルム７は、樹脂フィルム２の外周面上に、１周、又は１周以上巻かれている。樹脂フィルムの外周面上に、緩衝フィルムは、２周以上巻かれていてもよい。緩衝フィルムは、用いられなくてもよい。
【００４０】
樹脂フィルム２のロール体の外周面上に、包装用フィルム４が巻かれている。本実施形態では、樹脂フィルム２のロール体の外周面上に、緩衝フィルム７を介して、包装用フィルム４が巻かれている。樹脂フィルムのロール体の外周面上に、緩衝フィルムを介さずに、包装用フィルムが直接巻かれていてもよい。包装用フィルム４は、巻き芯３の端部上に至っている。巻き芯３の端部の外周面上に包装用フィルム４が巻かれている。緩衝フィルム７と包装用フィルム４とは、緩衝フィルム７の外周面上にて接している。巻き芯３と包装用フィルム４とは、巻き芯３の端部上にて接している。樹脂フィルム２と包装用フィルム４とは、樹脂フィルム２の外周面上にて接していない。包装用フィルム４は、樹脂フィルム２のロール体の側面上に至っている。樹脂フィルムのロール体の側面上に至っている包装用フィルム部分は、樹脂フィルムのロール体の側面の側方に位置している。包装用フィルムは樹脂フィルムのロール体の側面上に至っていれば、包装用フィルムは、樹脂フィルムのロール体の側面に接していてもよく、接していなくてもよい。包装用フィルムと樹脂フィルムのロール体の側面との間に、空間があってもよく、他の部材が配置されてもよい。
【００４１】
巻き芯３の開口３ａ内に、包装用フィルム４が折り込まれている。このため、ロール包装体１において、包装用フィルム４が良好に保持されている。巻き芯３の開口３ａ内に包装用フィルム４を折り込むことによって、包装形態の型崩れを防ぐことができる。
【００４２】
巻き芯３の端部の外周面上に、包装用フィルム４を介して緩衝材５が配置されている。本実施形態では、図４（ａ）に示す緩衝材５が用いられている。巻き芯３の端部の外周面上に、包装用フィルム４を介して緩衝材５が配置されている。緩衝材５は、直方体の形状を有し、かつ、該直方体に巻き芯３の端部の大きさに対応する開口を有する。巻き芯３の軸方向の外側から内側に向かって、緩衝材５の開口内に巻き芯３の端部が位置するように、巻き芯３に対して緩衝材５が外挿されている。緩衝材５によって、包装形態が良好に保護されており、樹脂フィルム２のロール体の側面が保護されている。円環状に巻かれた包装用フィルム４の径方向において、緩衝材５は包装用フィルム４の外側に至っている。緩衝材は用いられなくてもよい。
【００４３】
なお、緩衝材５にかえて、例えば図４（ｂ）に示す緩衝材５Ａを用いてもよい。緩衝材５Ａは、第１の緩衝部材５ａと、第２の緩衝部材５ｂとを備える。緩衝材５Ａは、緩衝材５を中央で切断した形状を有する。第１の緩衝部材５ａと、第２の緩衝部材５ｂとは、半円状の凹部を有する。第１の緩衝部材５ａと、第２の緩衝部材５ｂとが組み合わさった緩衝材５Ａは、直方体の形状を有し、かつ、該直方体に巻き芯の端部の大きさに対応する開口を有する。緩衝材５Ａの第１の緩衝部材５ａの凹部と、第２の緩衝部材５ｂの凹部とを、巻き芯の端部の外周面上に嵌め込むことによって、緩衝材５Ａを巻き芯の端部の外周面上に容易に配置できる。緩衝材５は、緩衝材５Ａと比べて、ロール包装体から意図しない脱離が生じにくい。また、緩衝材５Ａは、緩衝材５と比べて、取り外しが容易である。なお、緩衝材として、第１の緩衝部材５ａのみを用いてもよく、第２の緩衝部材５ｂのみを用いてもよい。
【００４４】
なお、上記緩衝材の開口の形状は、巻き芯の端部の形状に対応して、変更可能である。上記緩衝材の外形は、四角形等の多角形であってもよく、円形であってもよい。
【００４５】
巻き芯３の軸方向両側に、保持部材６が取り付けられている。本実施形態では、図５に示す保持部材６が用いられている。保持部材６は、巻き芯３と樹脂フィルム２と包装用フィルム４とを宙吊り状に保持するための部材である。図１に示すように、保持部材６は、緩衝材５を宙吊り状に保持しなくてもよい。保持部材は、緩衝材を宙吊り状に保持してもよい。
【００４６】
円環状に巻かれた包装用フィルム４の径方向において、保持部材６は包装用フィルム４の外側に至っている。保持部材６は、保持部材本体６ａと、挿入部６ｂとを有する。保持部材６の挿入部６ｂが、巻き芯３の開口３ａ内に挿入されている。巻き芯３の開口３ａ内及び緩衝材５の開口内に保持部材６の挿入部６ｂが位置するように、巻き芯３に対して保持部材６の挿入部６ｂが内挿されている。巻き芯３の軸方向において、巻き芯３の開口３ａ内に挿入されている保持部材６の挿入部６ｂの先端は、樹脂フィルム２の端部よりも内側に位置する。このため、巻き芯３と樹脂フィルム２と包装用フィルム４とを宙吊り状により一層良好に保持することができる。巻き芯の軸方向において、巻き芯の開口内に挿入されている保持部材の挿入部の先端は、樹脂フィルムの端部よりも外側に位置していてもよく、樹脂フィルムの端部と揃っていてもよい。保持部材は用いられなくてもよい。
【００４７】
ロール包装体１は、図１に示すように、載置面上に置くことができる。載置面には、保持部材６が接する。載置面に緩衝材５が接する。載置面に緩衝材が接していなくてもよい。ロール包装体１が載置面上に置かれた状態において、巻き芯３と樹脂フィルム２と包装用フィルム４とが宙吊り状に保持される。
【００４８】
図２は、本発明の第２の実施形態に係るロール包装体を模式的に示す斜視図である。
【００４９】
ロール包装体１１Ａは、巻き芯３と、樹脂フィルム２と、包装用フィルム４Ａとを備える。ロール包装体１１Ａと図１に示すロール包装体１とでは、巻き芯３及び樹脂フィルム２は同様に構成されている。
【００５０】
ロール包装体１１Ａは、ロール包装体１とは異なり、緩衝材、保持部材、緩衝フィルムを備えていない。
【００５１】
樹脂フィルム２のロール体の外周面上に、包装用フィルム４Ａが巻かれている。樹脂フィルム２と包装用フィルム４Ａとは、樹脂フィルム２の外周面上にて接している。包装用フィルム４Ａは、樹脂フィルム２のロール体の側面上に至っている。巻き芯３と包装用フィルム４Ａとは、巻き芯３の端部上にて接している。包装用フィルム４の端部が、巻き芯３の端部の外周面に接している。
【００５２】
ロール包装体１１Ａでは、巻き芯３の開口３ａ内に、包装用フィルム４Ａが折り込まれていない。
【００５３】
なお、図２に示すロール包装体１１Ａに対して、緩衝材を用いてもよく、保持部材を用いてもよく、緩衝フィルムを用いてもよい。
【００５４】
図３は、本発明の第３の実施形態に係るロール包装体を模式的に示す斜視図である。
【００５５】
ロール包装体１１Ｂは、巻き芯３と、樹脂フィルム２と、包装用フィルム４とを備える。ロール包装体１１Ｂと図１に示すロール包装体１とでは、巻き芯３、樹脂フィルム２及び包装用フィルム４は同様に構成されている。
【００５６】
ロール包装体１１Ｂは、ロール包装体１とは異なり、緩衝材、保持部材、緩衝フィルムを備えていない。
【００５７】
巻き芯３の開口３ａ内に、包装用フィルム４が折り込まれている。上記したように、ロール包装体１１Ｂとロール包装体１とでは、包装用フィルム４は同様に構成されている。但し、ロール包装体１１Ｂでは、緩衝材及び保持部材が用いられていないことによって、包装用フィルム４の端部が、巻き芯３の端部の外周面に接していない。
【００５８】
なお、図３に示すロール包装体１１Ｂに対して、緩衝材を用いてもよく、保持部材を用いてもよい。図３に示すロール包装体１１Ｂに対して、緩衝材５を用いることによって、包装用フィルム４の端部が、巻き芯３の端部の外周面に接する。図３に示すロール包装体１１Ｂに対して、緩衝材５及び保持部材６を用いることによって、図１に示すロール包装体１と比べて緩衝フィルムの使用の有無のみが異なるロール包装体を得ることができる。
【００５９】
以下、本発明に係るロール包装体の詳細を更に説明する。
【００６０】
（巻き芯）
巻き芯の材料は、特に限定されない。加工性、軽量性、及び強度に優れることから、巻き芯の材料は、プラスチック樹脂であることが好ましい。
【００６１】
上記プラスチック樹脂としては、ポリエチレン（ＰＥ）樹脂、ポリプロピレン（ＰＰ）樹脂、ポリスチレン（ＰＳ）樹脂、アクリロニトリルブタジエンスチレン（ＡＢＳ）樹脂、ナイロン樹脂、及びポリ塩化ビニル樹脂等が挙げられる。
【００６２】
上記巻き芯の軸方向寸法は、上記樹脂フィルムの幅方向寸法よりも大きい。
【００６３】
上記巻き芯の軸方向寸法は、好ましくは２０ｃｍ以上、より好ましくは２５ｃｍ以上、好ましくは１００ｃｍ以下、より好ましくは９５ｃｍ以下である。
【００６４】
上記巻き芯の軸方向寸法は、上記樹脂フィルムの幅方向寸法よりも、１ｃｍ以上大きいことが好ましく、２ｃｍ以上大きいことがより好ましい。
【００６５】
ロール包装体を軽量にする観点から、上記巻き芯は、軸方向両側の側部に開口を有することが好ましく、上記巻き芯は、円筒形であることが好ましい。
【００６６】
上記樹脂フィルムが上記巻き芯の端部の外周面上を除く領域にて、上記巻き芯の外周面上にロール状に巻かれる。上記巻き芯の上記樹脂フィルムが巻かれる部分の外形は円であることが好ましい。上記巻き芯の上記樹脂フィルムが巻かれる部分は、内部に空洞を有していることが好ましい。
【００６７】
上記巻き芯が円筒形である場合に、上記巻き芯の内径、及び厚みは、巻き芯の強度及び軽量性等を考慮して、適宜設定される。例えば、内径７．６ｃｍ（３インチ）、及び厚み４ｍｍ等の巻き芯を用いることができる。
【００６８】
（樹脂フィルム）
上記樹脂フィルムは、上記巻き芯の端部の外周面上を除く領域にて、上記巻き芯の外周面上に、ロール状に巻かれている。したがって、上記樹脂フィルムは、上記巻き芯の外周面上に、１周以上巻かれている。上記樹脂フィルムは、ロール体である。
【００６９】
上記樹脂フィルムの長さは、好ましくは２０ｍ以上、好ましくは３００ｍ以下である。上記樹脂フィルムの長さが上記上限以下であると、上記樹脂フィルムが上記巻き芯の外周面上に巻かれても、樹脂フィルムの巻きずれを良好に抑えることができる。
【００７０】
上記樹脂フィルムの幅方向寸法は、好ましくは２０ｃｍ以上、より好ましくは２５ｃｍ以上、好ましくは１００ｃｍ以下、より好ましくは９５ｃｍ以下である。
【００７１】
上記樹脂フィルムは、後述する無機充填材を含む。上記樹脂フィルムは、後述する熱硬化性化合物と硬化剤とを含むことが好ましい。
【００７２】
以下、樹脂フィルムに用いられる各成分の詳細を説明する。
【００７３】
［無機充填材］
上記樹脂フィルムは、無機充填材を含む。無機充填材の使用により、硬化物の熱による寸法変化が小さくなる。さらに、硬化物の表面の表面粗さがより一層小さくなり、絶縁層と金属層との接着強度が高くなる。
【００７４】
上記無機充填材としては、シリカ、タルク、クレイ、マイカ、ハイドロタルサイト、アルミナ、酸化マグネシウム、水酸化アルミニウム、窒化アルミニウム、及び窒化ホウ素等が挙げられる。
【００７５】
硬化物の表面の表面粗さを小さくし、絶縁層と金属層との接着強度をより一層高くし、かつ絶縁層の表面により一層微細な配線を形成し、かつ絶縁層により良好な絶縁信頼性を付与する観点からは、上記無機充填材は、シリカ又はアルミナであることが好ましく、シリカであることがより好ましく、溶融シリカであることが更に好ましい。シリカの使用により、硬化物の熱膨張率がより一層低くなり、かつ硬化物の表面の表面粗さが効果的に小さくなり、絶縁層と金属層との接着強度が効果的に高くなる。シリカの形状は球状であることが好ましい。
【００７６】
硬化環境によらず、樹脂の硬化を進め、硬化物のガラス転移温度を効果的に高くし、硬化物の熱線膨張係数を効果的に小さくする観点からは、上記無機充填材は球状シリカであることが好ましい。
【００７７】
上記無機充填材の平均粒径は、好ましくは１０ｎｍ以上、より好ましくは５０ｎｍ以上、更に好ましくは１００ｎｍ以上、好ましくは５μｍ以下、より好ましくは３μｍ以下、更に好ましくは１μｍ以下、特に好ましくは０．５μｍ以下である。上記無機充填材の平均粒径が上記下限以上及び上記上限以下であると、絶縁層と金属層との接着強度がより一層高くなる。
【００７８】
上記無機充填材の平均粒径として、５０％となるメディアン径（ｄ５０）の値が採用される。上記平均粒径は、レーザー回折散乱方式の粒度分布測定装置を用いて測定可能である。
【００７９】
上記無機充填材はそれぞれ、球状であることが好ましく、球状シリカであることがより好ましい。この場合には、硬化物の表面の表面粗さが効果的に小さくなり、更に絶縁層と金属層との接着強度が効果的に高くなる。上記無機充填材がそれぞれ球状である場合には、上記無機充填材それぞれのアスペクト比は好ましくは２以下、より好ましくは１．５以下である。
【００８０】
上記無機充填材は、表面処理されていることが好ましく、カップリング剤による表面処理物であることがより好ましく、シランカップリング剤による表面処理物であることが更に好ましい。これにより、粗化硬化物の表面の表面粗さがより一層小さくなり、絶縁層と金属層との接着強度がより一層高くなり、かつ絶縁層の表面により一層微細な配線が形成され、かつより一層良好な配線間絶縁信頼性及び層間絶縁信頼性を絶縁層に付与することができる。
【００８１】
上記カップリング剤としては、シランカップリング剤、チタンカップリング剤及びアルミニウムカップリング剤等が挙げられる。上記シランカップリング剤としては、メタクリルシラン、アクリルシラン、アミノシラン、イミダゾールシラン、ビニルシラン、及びエポキシシラン等が挙げられる。
【００８２】
上記樹脂フィルム１００重量％中、上記無機充填材の含有量は、３０重量％以上である。上記樹脂フィルム１００重量％中、上記無機充填材の含有量は、好ましくは５０重量％以上、より好ましくは６０重量％以上、更に好ましくは７０重量％以上、好ましくは９０重量％以下、より好ましくは８５重量％以下、更に好ましくは８３重量％以下、特に好ましくは８０重量％以下である。上記無機充填材の含有量が上記下限以上及び上記上限以下であると、絶縁層の表面の表面粗さがより一層小さくなり、絶縁層と金属層との接着強度がより一層高くなり、かつ絶縁層の表面により一層微細な配線が形成される。さらに、この無機充填材量であれば、絶縁層の熱膨張率を低くすることと同時に、スミア除去性を良好にすることも可能である。上記無機充填材の含有量が上記下限以上であると、誘電正接が効果的に低くなる。
【００８３】
［熱硬化性化合物］
上記樹脂フィルムは、熱硬化性化合物を含むことが好ましい。上記熱硬化性化合物は特に限定されない。上記熱硬化性化合物として、従来公知の熱硬化性化合物を使用可能である。
【００８４】
上記熱硬化性化合物としては、スチレン化合物、フェノキシ化合物、オキセタン化合物、エポキシ化合物、エピスルフィド化合物、（メタ）アクリル化合物、フェノール化合物、アミノ化合物、不飽和ポリエステル化合物、ポリウレタン化合物、シリコーン化合物及びポリイミド化合物等が挙げられる。上記熱硬化性化合物は、１種のみが用いられてもよく、２種以上が併用されてもよい。
【００８５】
上記熱硬化性化合物は、エポキシ化合物であることが好ましい。該エポキシ化合物は、少なくとも１個のエポキシ基を有する有機化合物をいう。上記熱硬化性化合物及び上記エポキシ化合物は、１種のみが用いられてもよく、２種以上が併用されてもよい。
【００８６】
上記エポキシ化合物としては、ビスフェノールＡ型エポキシ化合物、ビスフェノールＦ型エポキシ化合物、ビスフェノールＳ型エポキシ化合物、フェノールノボラック型エポキシ化合物、ビフェニル型エポキシ化合物、ビフェニルノボラック型エポキシ化合物、ビフェノール型エポキシ化合物、ナフタレン型エポキシ化合物、フルオレン型エポキシ化合物、フェノールアラルキル型エポキシ化合物、ナフトールアラルキル型エポキシ化合物、ジシクロペンタジエン型エポキシ化合物、アントラセン型エポキシ化合物、アダマンタン骨格を有するエポキシ化合物、トリシクロデカン骨格を有するエポキシ化合物、ナフチレンエーテル型エポキシ化合物、及びトリアジン核を骨格に有するエポキシ化合物等が挙げられる。
【００８７】
絶縁層と金属層との接着強度をより一層高くする観点からは、上記エポキシ化合物は、芳香族骨格を有することが好ましく、ビフェニル骨格を有することが好ましく、ビフェニル型エポキシ化合物であることが好ましい。
【００８８】
絶縁層と金属層との接着強度をより一層高くする観点からは、上記樹脂フィルム１００重量％中、上記熱硬化性化合物の含有量は、好ましくは１０重量％以上、より好ましくは２０重量％以上、好ましくは７０重量％以下、より好ましくは６５重量％以下、更に好ましくは６０重量％以下、特に好ましくは５５重量％以下である。
【００８９】
上記エポキシ化合物の分子量は１０００以下であることがより好ましい。この場合には、樹脂フィルムを基材上にラミネートした場合に、無機充填材を均一に存在させることができる。
【００９０】
エポキシ化合物の分子量、及び後述する硬化剤の分子量は、エポキシ化合物又は硬化剤が重合体ではない場合、及びエポキシ化合物又は硬化剤の構造式が特定できる場合は、当該構造式から算出できる分子量を意味する。また、エポキシ化合物又は硬化剤が重合体である場合は、重量平均分子量を意味する。
【００９１】
［硬化剤］
上記樹脂フィルムは、硬化剤を含むことが好ましい。上記硬化剤は特に限定されない。上記硬化剤として、従来公知の硬化剤を使用可能である。上記硬化剤は１種のみが用いられてもよく、２種以上が併用されてもよい。
【００９２】
上記硬化剤としては、シアネートエステル化合物（シアネートエステル硬化剤）、フェノール化合物（フェノール硬化剤）、アミン化合物（アミン硬化剤）、チオール化合物（チオール硬化剤）、イミダゾール化合物、ホスフィン化合物、酸無水物、活性エステル化合物及びジシアンジアミド等が挙げられる。上記熱硬化性化合物が、エポキシ化合物である場合、上記硬化剤は、上記エポキシ化合物のエポキシ基と反応可能な官能基を有することが好ましい。
【００９３】
上記シアネートエステル化合物としては、ノボラック型シアネートエステル樹脂、ビスフェノール型シアネートエステル樹脂、並びにこれらが一部三量化されたプレポリマー等が挙げられる。上記ノボラック型シアネートエステル樹脂としては、フェノールノボラック型シアネートエステル樹脂及びアルキルフェノール型シアネートエステル樹脂等が挙げられる。上記ビスフェノール型シアネートエステル樹脂としては、ビスフェノールＡ型シアネートエステル樹脂、ビスフェノールＥ型シアネートエステル樹脂及びテトラメチルビスフェノールＦ型シアネートエステル樹脂等が挙げられる。
【００９４】
上記シアネートエステル化合物の市販品としては、フェノールノボラック型シアネートエステル樹脂（ロンザジャパン社製「ＰＴ−３０」及び「ＰＴ−６０」）、及びビスフェノール型シアネートエステル樹脂が三量化されたプレポリマー（ロンザジャパン社製「ＢＡ−２３０Ｓ」、「ＢＡ−３０００Ｓ」、「ＢＴＰ−１０００Ｓ」及び「ＢＴＰ−６０２０Ｓ」）等が挙げられる。
【００９５】
上記フェノール化合物としては、ノボラック型フェノール、ビフェノール型フェノール、ナフタレン型フェノール、ジシクロペンタジエン型フェノール、アラルキル型フェノール及びジシクロペンタジエン型フェノール等が挙げられる。
【００９６】
上記フェノール化合物の市販品としては、ノボラック型フェノール（ＤＩＣ社製「ＴＤ−２０９１」）、ビフェニルノボラック型フェノール（明和化成社製「ＭＥＨ−７８５１」）、アラルキル型フェノール化合物（明和化成社製「ＭＥＨ−７８００」）、並びにアミノトリアジン骨格を有するフェノール（ＤＩＣ社製「ＬＡ１３５６」及び「ＬＡ３０１８−５０Ｐ」）等が挙げられる。
【００９７】
誘電正接をより一層低くする観点から、上記硬化剤は、活性エステル化合物を含むことが好ましい。上記活性エステル化合物とは、構造体中にエステル結合を少なくとも１つ含み、かつ、エステル結合の両側に芳香族環が結合している化合物をいう。活性エステル化合物の好ましい例としては、下記式（１）で表される化合物が挙げられる。
【００９８】
【化１】
2019085131.tif 000003
【００９９】
上記式（１）中、Ｘ１及びＸ２はそれぞれ、芳香族環を含む基を表す。上記芳香族環を含む基の好ましい例としては、置換基を有していてもよいベンゼン環、及び置換基を有していてもよいナフタレン環等が挙げられる。上記置換基としては、炭化水素基が挙げられる。該炭化水素基の炭素数は、好ましくは１２以下、より好ましくは６以下、更に好ましくは４以下である。
【０１００】
Ｘ１及びＸ２の組み合わせとしては、置換基を有していてもよいベンゼン環と、置換基を有していてもよいベンゼン環との組み合わせ、置換基を有していてもよいベンゼン環と、置換基を有していてもよいナフタレン環との組み合わせが挙げられる。さらに、Ｘ１及びＸ２の組み合わせとしては、置換基を有していてもよいナフタレン環と、置換基を有していてもよいナフタレン環との組み合わせが挙げられる。
【０１０１】
上記活性エステル化合物は特に限定されない。上記活性エステル化合物の市販品としては、ＤＩＣ社製「ＨＰＣ−８０００−６５Ｔ」、「ＥＸＢ９４１６−７０ＢＫ」、「ＥＸＢ８１００−６５Ｔ」及び「ＥＸＢ−８０００Ｌ−６５ＭＴ」等が挙げられる。
【０１０２】
上記硬化剤の分子量は１０００以下であることが好ましい。この場合には、樹脂フィルムを基材上にラミネートした場合に、無機充填材を均一に存在させることができる。
【０１０３】
上記樹脂フィルム中の上記無機充填材を除く成分１００重量％中、上記熱硬化性化合物と上記硬化剤との合計の含有量、及び上記エポキシ化合物と上記硬化剤との合計の含有量は、好ましくは７５重量％以上、より好ましくは８０重量％以上、好ましくは９９重量％以下、より好ましくは９７重量％以下である。上記熱硬化性化合物と上記硬化剤との合計の含有量、及び上記エポキシ化合物と上記硬化剤との合計の含有量が上記下限以上及び上記上限以下であると、より一層良好な硬化物が得られ、溶融粘度を調整することができるために無機充填材の分散性が良好になる。さらに、硬化過程で、意図しない領域に樹脂フィルムが濡れ拡がることを防止できる。さらに、硬化物の熱による寸法変化をより一層抑制できる。また、上記熱硬化性化合物と上記硬化剤との合計の含有量、及び上記エポキシ化合物と上記硬化剤との合計の含有量が上記下限以上であると、溶融粘度が低くなりすぎず、硬化過程で、意図しない領域に絶縁フィルムが過度に濡れ拡がりにくくなる傾向がある。また、上記熱硬化性化合物と上記硬化剤との合計の含有量、及び上記エポキシ化合物と上記硬化剤との合計の含有量が上記上限以下であると、回路基板の穴又は凹凸に対する埋め込みが容易になり、さらに無機充填材が不均一に存在しにくくなる傾向がある。
【０１０４】
上記樹脂フィルム中の上記無機充填材を除く成分１００重量％中、上記硬化剤の含有量は、好ましくは３０重量％以上、より好ましくは４０重量％以上であり、好ましくは７０重量％以下、より好ましくは６０重量％以下である。上記硬化剤の含有量が上記下限以上及び上記上限以下であると、より一層良好な硬化物が得られ、誘電正接が効果的に低くなる。
【０１０５】
［熱可塑性樹脂］
上記樹脂フィルムは、熱可塑性樹脂を含むことが好ましい。上記熱可塑性樹脂としては、ポリビニルアセタール樹脂及びフェノキシ樹脂等が挙げられる。上記熱可塑性樹脂は、１種のみが用いられてもよく、２種以上が併用されてもよい。
【０１０６】
硬化環境によらず、誘電正接を効果的に低くし、かつ、金属配線の密着性を効果的に高める観点からは、上記熱可塑性樹脂は、フェノキシ樹脂であることが好ましい。フェノキシ樹脂の使用により、樹脂フィルムの回路基板の穴又は凹凸に対する埋め込み性の悪化及び無機充填材の不均一化が抑えられる。また、フェノキシ樹脂の使用により、溶融粘度を調整可能であるために無機充填材の分散性が良好になり、かつ硬化過程で、意図しない領域に樹脂フィルムが濡れ拡がり難くなる。上記フェノキシ樹脂は特に限定されない。上記フェノキシ樹脂として、従来公知のフェノキシ樹脂を使用可能である。上記フェノキシ樹脂は、１種のみが用いられてもよく、２種以上が併用されてもよい。
【０１０７】
上記フェノキシ樹脂としては、例えば、ビスフェノールＡ型の骨格、ビスフェノールＦ型の骨格、ビスフェノールＳ型の骨格、ビフェニル骨格、ノボラック骨格、ナフタレン骨格及びイミド骨格などの骨格を有するフェノキシ樹脂等が挙げられる。
【０１０８】
上記フェノキシ樹脂の市販品としては、例えば、新日鐵住金化学社製の「ＹＰ５０」、「ＹＰ５５」及び「ＹＰ７０」、並びに三菱化学社製の「１２５６Ｂ４０」、「４２５０」、「４２５６Ｈ４０」、「４２７５」、「ＹＸ６９５４ＢＨ３０」及び「ＹＸ８１００ＢＨ３０」等が挙げられる。
【０１０９】
保存安定性により一層優れた樹脂フィルムを得る観点からは、上記熱可塑性樹脂の重量平均分子量は、好ましくは５０００以上、より好ましくは１００００以上、好ましくは１０００００以下、より好ましくは５００００以下である。
【０１１０】
上記熱可塑性樹脂の上記重量平均分子量は、ゲルパーミエーションクロマトグラフィー（ＧＰＣ）により測定されたポリスチレン換算での重量平均分子量を示す。
【０１１１】
上記熱可塑性樹脂及び上記フェノキシ樹脂の含有量は特に限定されない。樹脂フィルム中の上記無機充填材を除く成分１００重量％中、上記熱可塑性樹脂の含有量（上記熱可塑性樹脂がフェノキシ樹脂である場合にはフェノキシ樹脂の含有量）は好ましくは１重量％以上、より好ましくは５重量％以上、好ましくは３０重量％以下、より好ましくは１５重量％以下である。上記熱可塑性樹脂の含有量が上記下限以上及び上記上限以下であると、樹脂フィルムの回路基板の穴又は凹凸に対する埋め込み性が良好になる。上記熱可塑性樹脂の含有量が上記下限以上であると、樹脂フィルムの形成がより一層容易になり、より一層良好な絶縁層が得られる。上記熱可塑性樹脂の含有量が上記上限以下であると、絶縁層の熱膨張率がより一層低くなる。硬化物の表面の表面粗さがより一層小さくなり、絶縁層と金属層との接着強度がより一層高くなる。
【０１１２】
［硬化促進剤］
上記樹脂フィルムは、硬化促進剤を含むことが好ましい。上記硬化促進剤の使用により、硬化速度がより一層速くなる。樹脂フィルムを速やかに硬化させることで、硬化物における架橋構造が均一になると共に、未反応の官能基数が減り、結果的に架橋密度が高くなる。上記硬化促進剤は特に限定されず、従来公知の硬化促進剤を使用可能である。上記硬化促進剤は、１種のみが用いられてもよく、２種以上が併用されてもよい。
【０１１３】
上記硬化促進剤としては、例えば、イミダゾール化合物、リン化合物、アミン化合物及び有機金属化合物等が挙げられる。
【０１１４】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【０１１５】
上記リン化合物としては、トリフェニルホスフィン等が挙げられる。
【０１１６】
上記アミン化合物としては、ジエチルアミン、トリエチルアミン、ジエチレンテトラミン、トリエチレンテトラミン及び４，４−ジメチルアミノピリジン等が挙げられる。
【０１１７】
上記有機金属化合物としては、ナフテン酸亜鉛、ナフテン酸コバルト、オクチル酸スズ、オクチル酸コバルト、ビスアセチルアセトナートコバルト（ＩＩ）及びトリスアセチルアセトナートコバルト（ＩＩＩ）等が挙げられる。
【０１１８】
上記硬化促進剤の含有量は特に限定されない。樹脂フィルム中の上記無機充填材を除く成分１００重量％中、上記硬化促進剤の含有量は好ましくは０．００５重量％以上、より好ましくは０．０１重量％以上、好ましくは５重量％以下、より好ましくは３重量％以下である。上記硬化促進剤の含有量が上記下限以上及び上記上限以下であると、樹脂フィルムが効率的に硬化する。上記硬化促進剤の含有量がより好ましい範囲であれば、樹脂フィルムの保存安定性がより一層高くなり、かつより一層良好な硬化物が得られる。
【０１１９】
［溶剤］
上記樹脂フィルムは、溶剤を含まないか又は含む。また、上記溶剤は、上記無機充填材を含むスラリーを得るために用いられてもよい。上記溶剤は１種のみが用いられてもよく、２種以上が併用されてもよい。
【０１２０】
上記溶剤としては、アセトン、メタノール、エタノール、ブタノール、２−プロパノール、２−メトキシエタノール、２−エトキシエタノール、１−メトキシ−２−プロパノール、２−アセトキシ−１−メトキシプロパン、トルエン、キシレン、メチルエチルケトン、Ｎ，Ｎ−ジメチルホルムアミド、メチルイソブチルケトン、Ｎ−メチル−ピロリドン、ｎ−ヘキサン、シクロヘキサン、シクロヘキサノン及び混合物であるナフサ等が挙げられる。
【０１２１】
上記溶剤の多くは、樹脂組成物を用いて、上記樹脂フィルムを成形するときに、除去される。一方で、上記樹脂フィルム中に、溶剤が残存することがある。この溶剤の残存量は、少ない方が好ましい。従って、上記溶剤の沸点は好ましくは２００℃以下、より好ましくは１８０℃以下である。上記樹脂フィルムにおける上記溶剤の含有量は特に限定されない。上記樹脂フィルムの層形状を維持できる程度に、上記溶剤の含有量は適宜変更可能である。
【０１２２】
［他の成分］
耐衝撃性、耐熱性、樹脂の相溶性及び作業性等の改善を目的として、上記樹脂フィルムには、レベリング剤、難燃剤、カップリング剤、着色剤、酸化防止剤、紫外線劣化防止剤、消泡剤、増粘剤、揺変性付与剤、及び上記熱硬化性化合物以外の他の熱硬化性樹脂等を添加してもよい。
【０１２３】
上記カップリング剤としては、シランカップリング剤、チタンカップリング剤及びアルミニウムカップリング剤等が挙げられる。上記シランカップリング剤としては、ビニルシラン、アミノシラン、イミダゾールシラン及びエポキシシラン等が挙げられる。
【０１２４】
上記他の熱硬化性樹脂としては、ポリフェニレンエーテル樹脂、ジビニルベンジルエーテル樹脂、ポリアリレート樹脂、ジアリルフタレート樹脂、ポリイミド樹脂、ベンゾオキサジン樹脂、ベンゾオキサゾール樹脂、ビスマレイミド樹脂及びアクリレート樹脂等が挙げられる。
【０１２５】
上記樹脂フィルムを得る方法としては、例えば、押出機を用いて、樹脂フィルム材料を溶融混練し、押出した後、Ｔダイ又はサーキュラーダイ等により、フィルム状に成形する押出成形法、溶剤を含む樹脂フィルム材料をキャスティングしてフィルム状に成形するキャスティング成形法、並びに従来公知のその他のフィルム成形法等が挙げられる。また、基材上に樹脂フィルム材料を積層し、加熱乾燥させ、樹脂フィルムを得ることもできる。薄型化に対応可能であることから、押出成形法又はキャスティング成形法が好ましい。フィルムにはシートが含まれる。
【０１２６】
樹脂フィルム材料をフィルム状に成形し、熱による硬化が進行し過ぎない程度に、例えば５０〜１５０℃で１〜１０分間加熱乾燥させることにより、Ｂステージフィルムである樹脂フィルムを得ることができる。
【０１２７】
上述のような乾燥工程により得ることができるフィルム状の樹脂フィルムをＢステージフィルムと称する。上記Ｂステージフィルムは、半硬化状態にある。半硬化物は、完全に硬化しておらず、硬化がさらに進行され得る。
【０１２８】
上記樹脂フィルムは、Ｂステージフィルムであることが好ましい。
【０１２９】
樹脂フィルム（樹脂フィルムがＢステージフィルムである場合は、Ｂステージフィルム）のラミネート性をより一層良好にし、樹脂フィルムの硬化むらをより一層抑える観点からは、上記樹脂フィルムの厚みは、好ましくは５μｍ以上、より好ましくは１０μｍ以上、好ましくは２００μｍ以下、より好ましくは１００μｍ以下である。
【０１３０】
［その他］
樹脂フィルムの第１の表面上には、基材が積層されていてもよく、上記樹脂フィルムの上記第１の表面と反対の第２の表面上には、保護フィルムが積層されていてもよい。
【０１３１】
樹脂フィルムの操作性及び保護性を良好にする観点から、樹脂フィルムの第１の表面上には、基材が積層されていることが好ましく、上記樹脂フィルムの第１の表面と反対の第２の表面上には、保護フィルムが積層されていることが好ましい。
【０１３２】
上記基材としては、金属箔、ポリエチレンテレフタレートフィルム及びポリブチレンテレフタレートフィルムなどのポリエステル樹脂フィルム、ポリエチレンフィルム及びポリプロピレンフィルムなどのオレフィン樹脂フィルム、及びポリイミドフィルム等が挙げられる。上記基材の表面は、必要に応じて、離型処理されていてもよい。上記基材は、金属箔であってもよく、樹脂フィルムであってもよい。上記基材は、樹脂フィルムであることが好ましい。上記基材として、金属箔を用いる場合、上記金属箔は銅箔であることが好ましい。
【０１３３】
樹脂フィルムの操作性を良好にし、また、樹脂フィルムのラミネート性を良好にする観点からは、上記基材の厚みは、好ましくは５μｍ以上、より好ましくは１０μｍ以上、好ましくは７５μｍ以下、より好ましくは６０μｍ以下である。
【０１３４】
上記保護フィルムの材料としては、ポリプロピレン及びポリエチレンなどのポリオレフィン、並びにポリエチレンテレフタレート等が挙げられる。上記保護フィルムの材料は、ポリオレフィンであることが好ましく、ポリプロピレンであることがより好ましい。
【０１３５】
樹脂フィルムの保護性をより一層良好にする観点からは、上記保護フィルムの厚みは、好ましくは５μｍ以上、より好ましくは１０μｍ以上、好ましくは７５μｍ以下、より好ましくは６０μｍ以下である。
【０１３６】
本発明に係るロール包装体では、上記樹脂フィルムに、上記基材及び上記保護フィルムが積層されている場合、上記基材又は上記保護フィルムが巻き芯の外周面と接し、上記基材又は上記保護フィルムが、上記包装用フィルム又は上記緩衝フィルムと接する。
【０１３７】
（包装用フィルム）
上記包装用フィルムは、上記樹脂フィルムのロール体の外周面上に巻かれている。上記包装用フィルムは、上記樹脂フィルムのロール体の側面上に至っている。包装用フィルムが、樹脂フィルムのロール体の側面上に至っていないと、該側面において樹脂フィルムのひび又は割れが発生しやすい。包装用フィルムが、樹脂フィルムのロール体の側面上に至っていない場合に、上記側面において、樹脂フィルムにひび又は割れが生じる原因は明らかでないが、樹脂フィルムに残存する溶剤が樹脂フィルムのロール体の側面から揮発することにより、樹脂フィルムの曲げ耐性及び耐衝撃性が低下するためであると考えられる。
【０１３８】
包装用フィルムの位置ずれを抑える観点から、また、樹脂フィルムの巻きずれを良好に抑える観点から、上記巻き芯が、軸方向両側の側部に開口を有する場合に、上記巻き芯の上記開口内に、上記包装用フィルムが折り込まれていることが好ましい。
【０１３９】
包装用フィルムの位置ずれを抑える観点から、上記包装用フィルムは、上記樹脂フィルムのロール体の表面上に、１周以上で巻かれていることが好ましく、２周以上で巻かれていることがより好ましい。
【０１４０】
上記包装用フィルムの材料としては、特に限定されず、例えば、ポリエチレン、ポリプロピレン、及びポリ塩化ビニリデン等が挙げられる。
【０１４１】
上記包装用フィルムの厚みは、好ましくは５μｍ以上、より好ましくは１０μｍ以上、好ましくは５０μｍ以下、より好ましくは４５μｍ以下である。
【０１４２】
（緩衝材）
本発明に係るロール包装体は、巻き芯の端部の外周面上に、緩衝材が配置されていることが好ましい。
【０１４３】
緩衝材が、巻き芯の端部の外周面上に配置されることにより、樹脂フィルムの巻きずれを良好に抑えることができる。また、緩衝材が、巻き芯の端部の外周面上に配置されることにより、ロール包装体の耐衝撃性が高まり、巻き芯（特に、巻き芯の端部）の破損を防ぐことができる。
【０１４４】
外部からの衝撃を吸収することにより、ロール包装体の耐衝撃性を高める観点から、上記緩衝材の材料としては、発泡スチロール、ポリウレタン発泡体、ポリエチレン発泡体、又はポリプロピレン発泡体が好ましい。
【０１４５】
上記巻き芯が、軸方向両側の側部に開口を有し、上記巻き芯の上記開口内に、上記包装用フィルムが折り込まれている場合に、上記巻き芯の端部の外周面上に、上記包装用フィルムを介して緩衝材が配置されていることが好ましい。この場合、樹脂フィルムの巻きずれをより一層良好に抑えることができる。
【０１４６】
ロール包装体の耐衝撃性を一層高め、巻き芯（特に、巻き芯の端部）の破損を一層防ぐ観点から、上記緩衝材は巻き芯の端部の外周面上の全面を覆うように配置されることが好ましい。
【０１４７】
（保持部材）
本発明に係るロール包装体は、保持部材を備えることが好ましい。上記保持部材は、上記巻き芯と上記樹脂フィルムと上記包装用フィルムとを宙吊り状に保持するための部材である。本発明に係るロール包装体が、上記緩衝材を備える場合、上記巻き芯と上記樹脂フィルムと上記包装用フィルムと上記緩衝材とを宙吊り状に保持してもよく、上記緩衝材を除く上記巻き芯と上記樹脂フィルムと上記包装用フィルムとを宙吊り状に保持してもよい。
【０１４８】
保持部材を備えるロール包装体は、例えば、ロール包装体を段ボール箱等の梱包資材に梱包した際に、巻き芯と樹脂フィルムと包装用フィルムとが梱包資材と接触しないため、運搬中の衝撃による樹脂フィルムのひび又は割れの発生をより一層防ぐことができる。
【０１４９】
上記保持部材は、上記巻き芯の軸方向両側に取り付けられることが好ましい。
【０１５０】
上記巻き芯が、軸方向両側の側部に開口を有する場合に、上記保持部材は、保持部材本体と挿入部とを有し、上記保持部材の挿入部が、上記巻き芯の上記開口内に挿入されていることが好ましい。
【０１５１】
取り付けられた保持部材の安定性を高める観点からは、また、巻き芯（特に、巻き芯の端部）の破損を防ぐ観点からは、上記巻き芯の軸方向において、上記巻き芯の上記開口内に挿入されている上記保持部材の上記挿入部の先端が、上記樹脂フィルムの端部よりも内側に位置することが好ましい。
【０１５２】
巻き芯と樹脂フィルムと包装用フィルムとを宙吊り状に保持する観点から、上記保持部材は、ある程度の強度を有することが好ましい。上記保持部材の材料としては、例えば、ポリプロピレン（ＰＰ）樹脂、アクリロニトリルブタジエンスチレン（ＡＢＳ）樹脂、及びポリエチレン（ＰＥ）樹脂等が挙げられる。
【０１５３】
上記保持部材の形状は、特に限定されないが、巻き芯と樹脂フィルムと包装用フィルムとを宙吊り状に保持する観点から、直方体状であることが好ましい。
【０１５４】
上記挿入部の形状は、巻き芯の端部の開口の形状に対応して、変更可能である。上記保持部材の外形は、四角形等の多角形であることが好ましい。
【０１５５】
（緩衝フィルム）
本発明に係るロール包装体は、上記樹脂フィルムのロール体と、上記包装用フィルムとの間に、緩衝フィルムが配置されていることが好ましい。
【０１５６】
緩衝フィルムを備えることにより、外部からの衝撃による樹脂フィルムのひび又は割れの発生を更に一層防ぐことができる。また、ロール包装体が低温（例えば、５℃以下）で保管された場合に、使用時の樹脂フィルムへの結露の発生を防ぐことができる。
【０１５７】
上記緩衝フィルムの材料としては、例えば、ポリエチレン発泡体等が好ましい。
【０１５８】
以下、実施例及び比較例を挙げることにより、本発明を具体的に説明する。本発明は、以下の実施例に限定されない。
【０１５９】
以下の巻き芯、包装用フィルム、緩衝材、保持部材、緩衝フィルム、基材、及び保護フィルムを用意した。
【０１６０】
（巻き芯）
図１に示す形状の巻き芯Ａ及び巻き芯Ｂを用意した。巻き芯Ａ及び巻き芯Ｂの詳細は、以下の通りである。
【０１６１】
巻き芯Ａ：
材料：アクリロニトリルブタジエンスチレン（ＡＢＳ）樹脂
巻き芯の軸方向寸法：５６ｃｍ
巻き芯の厚み：０．４ｃｍ
巻き芯の内径：７．６ｃｍ
【０１６２】
巻き芯Ｂ：
材料：アクリロニトリルブタジエンスチレン（ＡＢＳ）樹脂
巻き芯の軸方向寸法：５１ｃｍ
巻き芯の厚み：０．４ｃｍ
巻き芯の内径：７．６ｃｍ
【０１６３】
（包装用フィルム）
包装用フィルムＡ（三洋化成社製「ストレッチフィルム」、厚み１５μｍ）
包装用フィルムＢ（旭化成社製「サランラップ（登録商標）」、厚み１１μｍ）
【０１６４】
（緩衝材）
図１に示す形状を有するポリエチレン発泡体
【０１６５】
（保持部材）
図１に示す形状を有するプラスチック保持部材
【０１６６】
（緩衝フィルム）
緩衝フィルム（積水化成品社製「ライトロンＳ」）
【０１６７】
（基材）
ポリエチレンテレフタレート（ＰＥＴ）フィルム（リンテック社製「ＡＬ５」、厚み３８μｍ）
【０１６８】
（保護フィルム）
保護フィルム（王子エフテックス社製「アルファンＭＡ−４１１」、厚み１５μｍ）
【０１６９】
（実施例１）
樹脂フィルム材料の作製：  アミノフェニルシラン処理シリカ（アドマテックス社製「ＳＯＣ２」）のシクロヘキサノンスラリー（固形分７０重量％）１０７重量部を用意した。このスラリーに、ビフェニル型エポキシ樹脂（日本化薬社製「ＮＣ３０００Ｈ」）１１重量部と、ビスフェノールＡ型エポキシ樹脂（ＤＩＣ社製「８５０Ｓ」）５重量部と、シクロヘキサノン７．９重量部と、メチルエチルケトン７．７重量部とを加えた。攪拌機を用いて、１２００ｒｐｍで６０分間撹拌し、未溶解物がなくなったことを確認した。その後、アミノトリアジン変性フェノールノボラック硬化剤（ＤＩＣ社製「ＬＡ−１３５６」）のメチルエチルケトン混合溶液（固形分５０重量％）１１重量部と、フェノールノボラック硬化剤（明和化成社製「Ｈ４」）３重量部とを加えた。１２００ｒｐｍで６０分間撹拌し、未溶解物がなくなったことを確認した。その後、ビスフェノールアセトフェノン骨格フェノキシ樹脂（三菱化学社製「ＹＸ６９５４」）のメチルエチルケトン及びシクロヘキサノン混合溶液（固形分３０重量％）を用意した。該混合溶液（固形分３０重量％）２．５重量部と、２−エチル−４−メチルイミダゾール（四国化成工業社製「２Ｅ４ＭＺ」）０．１重量部と、レベリング剤（楠本化成社製「ＬＳ−４８０」）０．０１重量部とをさらに加えた。１２００ｒｐｍで３０分間撹拌し、樹脂フィルム材料（ワニス）を得た。
【０１７０】
基材と樹脂フィルムと保護フィルムとの積層フィルムの作製：
ダイコーターを用いて、基材上に、得られた樹脂フィルム材料を塗工した後、平均温度１００℃で３分間乾燥し、溶剤を揮発させた。このようにして、基材上に、厚さが４０μｍであり、溶剤の残量が１．０重量％以上、３．０重量％以下である樹脂フィルム（Ｂステージフィルム）を形成した。
【０１７１】
その後、樹脂フィルムの基材側とは反対の表面上に、保護フィルムを、温度５０℃で熱ラミネートし、樹脂フィルムがＢステージフィルムである積層フィルムを得た。
【０１７２】
ロール包装体の作製：
得られた積層フィルムを幅方向寸法が５１ｃｍとなるようにスリットした。この積層フィルムを、巻き芯Ａの端部の外周面上を除く領域にて、巻き芯Ａの外周面上に、ロール状に１００ｍ巻いて、樹脂フィルム（積層フィルム）のロール体を作成した。得られた樹脂フィルム（積層フィルム）のロール体の外周面上に、緩衝フィルムを１周巻き、その外側に包装用フィルムＡを２周巻き、包装用フィルムＡを巻き芯Ａの開口内に折り込んだ。次いで、巻き芯Ａの端部の外周面上に、包装用フィルムＡを介して巻き芯Ａの端部の外周面が完全に覆われるように緩衝材を配置した。次いで、巻き芯Ａの軸方向において、保持部材の挿入部の先端を、樹脂フィルムの端部よりも内側に位置するように、保持部材の挿入部を巻き芯Ａの開口内に挿入することにより、保持部材を巻き芯Ａの軸方向両側に取り付けて、ロール包装体を得た。ロール包装体を段ボール箱内の載置面上においたときに、巻き芯Ａと樹脂フィルムと包装用フィルムＡとが宙吊り状に保持されていた。
【０１７３】
（実施例２）
ロール包装体の作製時に、緩衝材を配置しなかったこと以外は、実施例１と同様にして、ロール包装体を得た。
【０１７４】
（実施例３）
ロール包装体の作製時に、緩衝フィルムを配置しなかったこと、及び巻き芯Ａの軸方向において、保持部材の挿入部の先端を、樹脂フィルムの端部よりも外側に位置するように、保持部材の挿入部を巻き芯の開口内に挿入したこと以外は、実施例１と同様にして、ロール包装体を得た。
【０１７５】
（比較例１）
実施例１と同様にして、積層フィルムを得た。
【０１７６】
ロール包装体の作製：
得られた積層フィルムを幅方向寸法が５１ｃｍとなるようにスリットした。この積層フィルムを、巻き芯Ａの端部の外周面上を除く領域にて、巻き芯Ａの外周面上に、ロール状に１００ｍ巻いて、樹脂フィルム（積層フィルム）のロール体を作成した。得られた樹脂フィルム（積層フィルム）のロール体の外側に、該ロール体の側面上に包装用フィルムＢが至らないように、包装用フィルムＢを２周巻いた。次いで、巻き芯Ａの軸方向において、保持部材の挿入部の先端を、樹脂フィルムの端部よりも外側に位置するように、保持部材の挿入部を巻き芯Ａの開口内に挿入することにより、保持部材を巻き芯Ａの軸方向両側に取り付けて、ロール包装体を得た。ロール包装体を段ボール箱内の載置面上においたときに、巻き芯Ａと樹脂フィルムと包装用フィルムＢとが宙吊り状に保持されていた。
【０１７７】
（比較例２）
実施例１と同様にして、積層フィルムを得た。
【０１７８】
ロール包装体の作製：
得られた積層フィルムを幅方向寸法が５１ｃｍとなるようにスリットした。この積層フィルムを、巻き芯Ｂの外周面上に、得られた積層フィルムをロール状に１００ｍ巻いて、樹脂フィルム（積層フィルム）のロール体を作成した。樹脂フィルム（積層フィルム）の幅方向寸法と、巻き芯Ｂの軸方向寸法とは、同じ長さであるため、比較例２では巻き芯の全体の外周面上にて、樹脂フィルム（積層フィルム）が巻かれている。得られた樹脂フィルム（積層フィルム）のロール体の外側に、該ロール体の側面上に包装用フィルムＢが至らないように、包装用フィルムＢを２周巻いた。次いで、巻き芯Ｂの軸方向において、保持部材の挿入部の先端を、樹脂フィルムの端部よりも内側に位置するように、保持部材の挿入部を巻き芯Ｂの開口内に挿入することにより、保持部材を巻き芯Ｂの軸方向両側に取り付けて、ロール包装体を得た。ロール包装体を段ボール箱内の載置面上においたときに、巻き芯Ｂと樹脂フィルムと包装用フィルムＢとが宙吊り状に保持されていた。
【０１７９】
（比較例３）
実施例１と同様にして、積層フィルムを得た。  得られた積層フィルムを幅方向寸法が５１ｃｍとなるようにスリットした。この積層フィルムを、巻き芯Ｂの外周面上に、得られた積層フィルムをロール状に１００ｍ巻いて、樹脂フィルム（積層フィルム）のロール体を作成した。樹脂フィルム（積層フィルム）の幅方向寸法と、巻き芯Ｂの軸方向寸法とは、同じ長さであるため、比較例３では巻き芯の全体の外周面上にて、樹脂フィルム（積層フィルム）が巻かれている。得られた樹脂フィルム（積層フィルム）のロール体の外周面上に、包装用フィルムＡを２周巻き、包装用フィルムＡを巻き芯Ｂの開口内に折り込んだ。次いで、巻き芯Ｂの軸方向において、保持部材の挿入部の先端を、樹脂フィルムの端部よりも内側に位置するように、保持部材の挿入部を巻き芯の開口内に挿入することにより、保持部材を巻き芯の軸方向両側に取り付けて、ロール包装体を得た。ロール包装体を段ボール箱内の載置面上に置いたときに、巻き芯Ｂと樹脂フィルムと包装用フィルムＡとが宙吊り状に保持されていた。
【０１８０】
（評価）
（１）樹脂フィルムのひび又は割れ
実施例１〜３、比較例１で得られたロール包装体を内寸５９ｃｍ×１７ｃｍ×１７ｃｍの段ボール箱に梱包した。比較例２，３で得られたロール包装体を内寸５４．５ｃｍ×１７ｃｍ×１７ｃｍの段ボール箱に梱包した。段ボール箱に梱包したロール包装体を、温度を５℃以下に保ったまま２日間輸送した。輸送後、ロール包装体を常温に２時間以上静置した後、樹脂フィルムを目視にて観察し、樹脂フィルムのひび又は割れを評価した。
【０１８１】
［樹脂フィルムのひび又は割れの判定基準］
○：樹脂フィルムにひび又は割れがない
×：樹脂フィルムにひび又は割れがある
【０１８２】
（２）ボイド
評価基板の作製：
厚み４００μｍのガラスエポキシ基板上に、厚み２５μｍの銅箔が積層された、縦１００ｍｍ×横１００ｍｍの積層板を用意した。銅箔をエッチングし、上記積層板上の縦３０ｍｍ×横３０ｍｍの領域に、直径１００μｍ、深さ２５μｍの円状の凹部を縦方向３０個×横方向３０個の合計９００個設けた。なお、隣接する円の中心の間隔は９００μｍである。このようにして、評価基板を得た。
【０１８３】
評価基板と樹脂フィルムとの積層体の作製：
実施例１〜３、比較例１で得られたロール包装体を内寸５９ｃｍ×１７ｃｍ×１７ｃｍの段ボール箱に梱包した。比較例２，３で得られたロール包装体を内寸５４．５ｃｍ×１７ｃｍ×１７ｃｍの段ボール箱に梱包した。段ボール箱に梱包したロール包装体を、温度を５℃以下に保ったまま２日間輸送した。輸送後、常温に２時間以上静置した後、ロール包装体から、積層フィルムを切り出した。積層フィルムの保護フィルムを剥がし、露出した樹脂フィルムの表面を、バッチ式真空ラミネーターＭＶＬＰ−５００ＩＩＡ（名機製作所社製）を用いて、ラミネート圧力０．４ＭＰ、ラミネート温度９０℃で２０秒間加熱加圧した後、プレス圧力０．８ＭＰａ、プレス温度９０℃で２０秒間加熱加圧した。次いで、積層フィルムの基材を剥がし、評価基板と樹脂フィルムとの積層体を得た。
【０１８４】
ボイドの観察：
得られた積層体を、光学顕微鏡を用いて、評価基板の全ての凹部を観察し、ボイドを評価した。
【０１８５】
［ボイドの判定基準］
○○：凹部にボイドが認められない（ボイドが認められた凹部の割合が０％）
○：ボイドが認められた凹部の割合が５％未満
×：ボイドが認められた凹部の割合が５％以上
【０１８６】
（３）巻きずれ
実施例１〜３、比較例１で得られたロール包装体を内寸５９ｃｍ×１７ｃｍ×１７ｃｍの段ボール箱に梱包した。比較例２，３で得られたロール包装体を内寸５４．５ｃｍ×１７ｃｍ×１７ｃｍの段ボール箱に梱包した。段ボール箱に梱包したロール包装体を、温度５℃以下の冷蔵庫に１週間保管した。保管後、ロール包装体が梱包された段ボール箱を、地面から１ｍの高さから落下させた。落下後、ロール包装体を目視にて観察し、樹脂フィルムの巻きずれを評価した。
【０１８７】
［巻きずれの判定基準］
○：巻きずれなし
△：実用上問題とならない程度の巻きずれあり
×：実用上問題となる巻きずれあり
【０１８８】
ロール包装体の構成、及び結果を下記の表１に示す。
【０１８９】
【表１】
2019085131.tif 000004
【符号の説明】
【０１９０】
１、１１Ａ、１１Ｂ…ロール包装体
２…樹脂フィルム（樹脂フィルムのロール体）
３…巻き芯
３ａ…開口
４…包装用フィルム
５、５Ａ…緩衝材
５ａ…第１の緩衝部材
５ｂ…第２の緩衝部材
６…保持部材
６ａ…保持部材本体
６ｂ…挿入部
７…緩衝フィルム
【図１】
2019085131.tif 000005
【図２】
2019085131.tif 000006
【図３】
2019085131.tif 000007
【図４】
2019085131.tif 000008
【図５】
2019085131.tif 000009